(57)【要約】本発明は吸収用品、特に生理ナプキンに関する。この吸収用品は、特に通気性バックシートを使用することによって快適性が向上していながら、漏れ防止のレベル性能も維持している。これは特に、第１通気層と、４０ｇ／ｍ２より小さい坪量を有する繊維不織ウエブの第２通気層とを、それぞれ少なくとも備える、改良通気性バックシートを使用したことによって、達成されたものである。【特許請求の範囲】
【請求項１】
それぞれの層もしくはそれぞれの層システムが、吸収用品を使用中に衣服の方へ面しているように方向づけられた衣服がわ表面と、吸収用品を使用中に装着者の方へ面しているように方向づけられた装着者がわ表面とを有する、層構造の使い捨て通気性吸収用品であって：
前記用品の装着者がわ表面を提供する液体透過性トップシートと；
吸収コアと；
前記吸収用品の前記衣服がわ表面に配置された通気性バックシートであって、少なくとも第１バックシート層と第２バックシート層とを備え、前記第１バックシート層が、前記吸収コアの前記衣服がわ表面と前記第２バックシートの前記装着者がわ表面とのあいだに、位置し、前記第１バックシート層と第２バックシート層とが空気透過性および水蒸気透過性となって、前記第２バックシートが４０ｇ／ｍ２より小さい坪量を有する合成繊維から作られる繊維不織ウエブである、前記通気性バックシートとを、少なくとも備える層構造の使い捨て通気性吸収用品において：
前記トップシートと、少なくとも前記第２バックシート層とは、両者の間の周縁部に接着剤を塗布しない状態の付きかたをして、つまり、前記第２バックシート層が、前記吸収コアに対応する領域で、吸収用品の撓み性に対して実質的に影響を与えない開放式接着剤パターンによって、前記第１バックシート層に付いて、
前記トップシートが、トップシート液体保持試験で、２．０ｇの装填に対して、０．２２ｇより小さい液体保持率を有し、
前記コアが、１２ｍｍより小さい厚さと、蒸気透過性試験の規定にしたがって、２００ｇ／ｍ２／２４ｈｒｓ以上の蒸気透過性を有し、
前記通気性バックシートが、液体透過性試験の規定にしたがって、１５ｍｌの装填に対し０．１６ｇより小さい液体透過性を有し、そして、
前記トップシートと、前記コアと、前記通気性バックシートとが、前記通気性吸収用品が、０．５より大きいドライ指数と、３００より大きい感覚指数と、２００より大きい修正感覚指数とを有するように、互いに接合していることを特徴とする前記用品。
【請求項２】
前記第１バックシート層が弾性を有する立体ウエブを備え、このウエブが孔を有する液体不透過性高分子バックシートフィルムから成り、前記孔が毛管を形成し、この毛管が、前記バックシートフィルムの装着者がわ表面から遠ざかる方向に延びる側壁を有し、前記毛管が、前記バックシートフィルムの前記衣服がわ表面に第１開口部と、前記バックシートフィルムの前記装着者がわ表面から遠いほうの前記毛管端部に第２開口部とを有し、前記毛管が、前記バックシートフィルムの平面から測定して９０°より小さい角度を成して、前記バックシートの装着者がわ表面から遠ざかるように延びていること、そして
前記繊維不織ウエブが、溶融吹込み不織布層と繊維不織布層とが層を成す複合体であって、前記溶融吹込み不織布層が１３ｇ／ｍ２より小さい坪量を有する、請求項１記載の使い捨て通気性吸収用品。
【請求項３】
前記繊維不織ウエブが２８ｇ／ｍ２より小さい坪量を有する、請求項２記載の使い捨て通気性吸収用品。
【請求項４】
前記繊維不織布層が、前記吸収用品の外側の衣服がわ表面を成す、請求項２もしくは３記載の使い捨て通気性吸収用品。
【請求項５】
前記合成繊維の少なくともいくつかが疎水性処理されている、請求項１から４のいずれかに記載の使い捨て通気性吸収用品。
【請求項６】
前記合成繊維の少なくともいくつかを作る材料が、フッ化炭化水素添加剤を含み、これによって、フッ化炭化水素添加剤を含まない同一繊維に比べて、繊維の疎水性が高まる、請求項５記載の使い捨て通気性吸収用品。
【請求項７】
前記開放式接着剤パターンが、熱溶融形接着剤を線状に塗布して形成される、請求項１から６のいずれかに記載の使い捨て通気性吸収用品。
【請求項８】
前記コアの厚さが、８ｍｍよりも小さい、請求項１から７のいずれかに記載の使い捨て通気性吸収用品。
【請求項９】
前記ドライ指数が５０よりも大きく、前記修正感覚指数が３００よりも大きく、そして前記感覚指数が５５０よりも大きくなっている、請求項１から８のいずれかに記載の使い捨て通気性吸収用品。
【請求項１０】
前記吸収用品が生理ナプキンである、請求項１から９のいずれかに記載の使い捨て通気性吸収用品。
【発明の詳細な説明】
【０００１】
発明の技術分野
本発明は、吸収用品、特に快適感が向上した生理ナプキンに関する。本発明によれば、この吸収用品には通気性バックシートが設けられている。この通気性バックシートは、好適には、少なくとも第１通気層と第２通気層とを備える。
【０００２】
発明の背景
吸収用品の分野、特に生理ナプキン、月経用品、あるいはパンティライナーの分野において、発展の土台となる消費者の主要なニーズは、漏れ防止と快適感がいずれも高レベルである製品を提供することにある。
【０００３】
吸収用品において、快適感という有益性を消費者にもたらすための１つの手段は、通気性製品を提供することである。通気性をもたせるためには普通、吸収用品にいわゆる「通気性バックシート」を組み込むことが多い。通常使用される通気性バックシートとしては、流体移動に方向性を持たせる細孔フィルムや穿孔された成形フィルムがあり、このようなバックシートが、たとえばＵＳ４  ５９１  ５２３に開示されている。これらの通気性バックシートはどちらのタイプであっても、蒸気透過性を有し外気とガス交換できるようになっている。これによって、コア内にたまった流体が一部、蒸発可能となり、さらに吸収用品内の空気循環が高まる。空気循環が高まると、穿孔された成形フィルムやトップシートのようなフィルムを含む吸収用品について、装着者自身およびその取扱者が体験するべた付き感や汚れ感が減って、特に有益である。
【０００４】
穿孔フィルム製のトップシートを使用することにより、特に、このトップシートの層を通る吸収構造体までの液体の流れが制御され、液体が吸収構造体から装着者の肌に漏れ出て流れることが少なくなるとして、その有益性が認識されてきた。すなわち、穿孔フィルム製トップシートは、吸収用品、特に生理ナプキンの装着者に対して、秀逸なドライ快適感を提供してきたのである。しかし吸収用品では、装着者が身体運動を行う（身体運動は、吸収用品に面している肌からの水分の蒸発を、より高めるものでもある）、液体が排出されて吸収用品が重くなる、あるいは装着時間が長引くなどのような、ストレス状態のもとでは、穿孔フィルム製のトップシートが有していたドライ快適感は、低下した。
【０００５】
また、通気性バックシートを吸収用品に使用する際の欠点は、ウエット・スルー（ｗｅｔ ｔｈｒｏｕｇｈ；濡れが通り抜けること）として知られる、使用者の衣服への漏れが、漏れ防止レベル性能にマイナス影響を与えることである。通気性バックシートは、主に気相物質の移動だけを可能にするものであるが、押出、拡散、毛管作用といった物理的なメカニズムが発生して、流体であっても、吸収コアからバックシートを通ってさらに使用者の衣服まで達するという移動が、結果的に可能となってしまう。身体運動中、あるいは液体が排出されて吸収製品が重くなったとき、または装着時間が長引いたときなどは特に、これらのメカニズムが優勢になってくる。かくして、吸収製品中に通気性バックシートを組み込ませることは、快適感という見地から非常に望ましいことであるにもかかわらず、バックシートの基本的な役割はやはり液体の漏れ防止であるから、従来の通気性バックシートの吸収製品への組込は成功しているとは言い難い。
【０００６】
このような通気性バックシートを吸収用品へ組み込ませたことによって発生する、使用者の衣服へのウエット・スルー問題は、本技術分野において深く認識されつづけてきた。この問題を解決しようとする試みで主に行われたのは、ＵＳ４    ３１  ２１６に示されたように、多層バックシートを使うことである。同様のＥＰ出願７１０  ４７１が開示した通気性バックシートは、ガス透過性で疎水性の高分子繊維生地の外側層と、流体移動に方向性を持たせた穿孔された成形フィルムを構成する内側層とを備えている。バックシート構造体が、ある種の特定された試験条件のもとで、液体移動／ウエット・スルーがないようになっていると好ましい。ＥＰ出願７１０  ４７２の開示する通気性バックシートもまた、少なくとも２つの通気層から成り、これらの層はコア域を挟んで互いに接触しないようになっている。このバックシート構造体が、ある種の特定された試験条件のもとで、液体移動／ウエット・スルーがないようになっていると好ましい。
【０００７】
ＵＳ４  ７１３  ０６８の開示する通気性布地状バリヤーは、吸収用品の外側カバーとして用いる。このバリヤーは、少なくとも２つの層を備え、第１層はそれぞれ特定の、坪量、繊維径および孔径を有し、第２層は特定厚さを有するポリ（ビニルアルコール）の連続フィルムを構成する。そしてこのバリヤーもまた、それぞれ特定の透湿速度および不透過性レベルを有している。
【０００８】
提案されたこれらの解決方法はしかし、ストレス状態のもとでの通気性バックシートのウエット・スルー問題に対して、十分満足な解決をなしていない。それでもなお、通気性があるということは、特にこのようなストレス状態のもとで、とりわけフィルムトップシートを備える吸収用品に対しては、最も顕著な快適有益性をもたらすものではある。このようなフィルムトップシートを備える吸収用品では、ストレス状態のもとで、フィルムと肌との間の、べた付き感、通気性が悪いこと、あるいは汚れ物の残留を、実際に装着者が経験すること、あるいはこういったことが起こるであろうと予想されることが、最大の問題である。
【０００９】
ＵＳ５  ５９１  ５１０そしてＷＯ９７／０３１１８およびＷＯ９７／０３７９５の開示した穿孔フィルム層は毛管を有し、これらの毛管はフィルム平面に対して角度を成して配列されており、これらのフィルムは、傾斜毛管フィルムと称される。このフィルム構造体は、通気性衣服に組み込ませやすくするためのもので、しかもこの衣服の装着者のほうに液体が流れないようにするためのものである。１９９８年２月４日出願のＥＰ９８１０１８６７．４および１９９８年２月４日出願のＥＰ９８１０１８６８．２の開示によれば、このような傾斜毛管フィルムを、このフィルム用に特に選択された使い捨て吸収用品の設計において、特に生理ナプキンで、通気性バックシートの層に使用している。
【００１０】
ＥＰ−Ａ−０８１３８４９の提供する通気性の吸収用品では、バックシートのウエット・スルー／液体透過性、トップシートのドライ感、コア厚さおよびコアの蒸気または蒸気／空気の透過性といった、快適感および／または漏れ防止の点で、吸収用品の個々の要素が、ある種の基本関数パラメータ基準（ｆｕｎｃｔｉｏｎａｌ ｐａｒａｍｅｔｅｒ ｃｒｉｔｅｒｉａ）を必ず満たすようになっている。さらに個々の要素ばかりでなく、これらの要素が組み合わさってできた吸収製品も、ある種のドライ指数（ｄｒｙｎｅｓｓ ｉｎｄｅｘ）および感覚指数（ｓｅｎｓｏｒｙ ｉｎｄｅｘ）を持つように、全体基準を満たしている。そしてこのＥＰ−Ａ−０８１３８４９では、撓み性（ｆｌｅｘｉｂｉｌｉｔｙ）、通気性、ドライ感、および厚さなどの、快適感に関わる主要な要求性能に影響を与えるうえでキーとなる構成部品を特定し、さらに、液体保持／ウエット・スルーおよびリ・ウエット（ｒｅｗｅｔ；逆戻りで再度濡れること）といった漏れの防止を成すうえでキーとなる構成部品も特定している。この吸収用品は、これらの構成部品について特定の組み合わせを行って、消費者に、高い快適感ばかりでなく高レベルの漏れ防止を提供する。
【００１１】
上記のＥＰ−Ａ−０８１３８４９に関する内容は、公報番号を参照することにより本明細書に組み込まれるものである。さらにＥＰ−Ａ−０８１３８４９は、効率のよい通気性吸収製品、特に生理ナプキンをつくるための一般的な基準を示しており、またこの発明による生理ナプキンの特定例をも示している。しかし、改良通気性吸収製品に対するニーズは未だ高いままで、特に快適感がさらに向上した安価な使い捨て吸収製品が注目されている（ｒｅｆｅｒｒｉｎｇ ｔｏ）。
【００１２】
したがって本発明の目的は、快適感が向上し、しかも上記ＥＰ−Ａ−０８１３８４９に開示されたものより安価な、使い捨て吸収用品を提供することである。
【００１３】
発明の概要
本発明は、使い捨て通気性吸収用品において：
液体透過性トップシートと、吸収コアと、通気性バックシートとを備え、前記吸収コアが前記トップシートと前記バックシートとの中間に位置するものに関する。
【００１４】
ここで、トップシートの液体保持率は、下記に規定されたトップシート液体保持試験で２．０ｇの装填（ｌｏａｄｉｎｇ）に対して０．２２ｇより小さくなっており、吸収コアの厚さは１２ｍｍより薄く、また蒸気透過性は後述される蒸気透過性試験の規定にしたがって、２００ｇ／ｍ２／２４ｈｒｓ以上であり、さらに通気性バックシートの液体透過性は、後述される液体透過性試験の規定にしたがって、１５ｍｌ装填に対して０．１６ｇより小さくなっている。そして本発明によれば、トップシートと、吸収コアと、通気性バックシートとは、（少なくとも前記通気性の第１および第２）吸収用品のドライ指数が０．５より大きく、感覚指数が３００より大きくなるように、接合される。
【００１５】
さらにまた、この本発明による吸収用品は、後述される規定にしたがって、修正感覚指数が、２００以上である。
【００１６】
バックシートは、少なくとも第１通気層と第２通気層とを備える。第１通気層が、弾性を有する立体ウエブで、毛管を形成する孔を有する液体不透過性の高分子フィルムから成ると好ましい。第２通気層が多孔性のウエブで、４０ｇ／ｍ２より小さい坪量を有する合成繊維不織ウエブから成ると好ましい。
【００１７】
バックシートが、少なくとも第１通気層と第２通気層とを備えて、この第１通気層が、弾性を有する立体ウエブで、この立体ウエブが、孔を有する液体不透過性の高分子フィルムから成り、この孔が、フィルム平面に垂直ではなくフィルム平面に対して９０°より小さい角度を成して配列された毛管を、形成する、そして第２通気層が、多孔性のウエブで、このウエブが、１３ｇ／ｍ２より小さい坪量を有する合成繊維からできた溶融吹込み（ｍｅｌｔｂｌｏｗｎ）不織布層と、合成繊維どうしが結合してできた不織布層（ｓｐｕｎｂｏｎｄｅｄ ｎｏｎｗｏｖｅｎ ｌａｙｅｒ ｍａｄｅ ｆｒｏｍ ｓｙｎｔｈｅｔｉｃ ｆｉｂｅｒｓ）との、繊維不織複合ウエブであると最も好ましい。
【００１８】
発明の詳細な説明
本発明は、生理ナプキン、パンティーライナー、失禁用製品、汗取りパッド、胸あてパッド、乳児用おむつのような、使い捨て吸収用品に関する。このような吸収製品は普通、液体透過性のトップシートと、バックシートと、前記トップシートと前記バックシートとの中間の吸収コアとを、要素として備える。本発明によれば、トップシート、バックシート、コアは、本明細書で詳細に述べる快適感や漏れ防止性能についての要求性能をかなえるものであれば、これらの構成要素（ｃｏｍｐｏｎｅｎｔ）として公知のものからいずれでも選択できる。そして個々の要素を接合する。その際も、最適化された接合技法を使用して、最終製品が、本明細書でやはり詳細に述べる特定の快適感や性能レベル基準を満たすようになっていると好ましい。
【００１９】
吸収用品構成要素
トップシート
本発明によれば、吸収用品は、必須構成要素としてトップシートを備える。本明細書において使用に適するトップシートは、液体保持率が液体保持率試験で２．０ｇの装填に対して０．２２ｇより小さくなるものであれば、本技術分野でトップシートとして公知のものいずれでもよい。この試験の詳細は後に開示する。
【００２０】
本明細書で使用するトップシートは単層または多層を構成する。好適な実施態様においてトップシートは、トップシートの装着者がわ表面を提供する第１層と、この第１層と吸収構造体／コアとのあいだの第２層とを備える。トップシートは普通、吸収構造体の全体にわたって延びている。さらにトップシートは、吸収用品に設けられていると好ましいサイドフラップ（ｓｉｄｅｆｌａｐ；側方翼）、サイドラッピング（ｓｉｄｅｗｒａｐｐｉｎｇ；側方巻き付け）要素、もしくはウイング（ｗｉｎｇ；羽）のところまで延びて、それらを部分的にあるいは全面的に形成することができる。
【００２１】
トップシートは、全体として、ひいては各層も個々に、装着者の肌に順応し、ソフトな感触で、しかも刺激のないものでなければならない。トップシートはまた、弾性特性を有し、１方向または２方向に伸ばせるようになっている。したがって、本明細書で使されているように、トップシートは、「装着者側から流体を受入れてこれを吸収コアへ向かって移動させる」という本質的機能を有するのであれば、層または層の組み合わせとして、いずれのことを称してもよい。
【００２２】
本発明によれば、トップシートは、たとえば、不織布、フィルム、またはこれら両方の組合わせといった、この本質的機能に対して適用可能で本技術分野でこの材料として公知のものいずれからでも形成できる。本発明の好適な実施態様では、トップシートの層の少なくとも１つが液体透過性の穿孔された高分子フィルムを構成する。上方層が、装着者がわ表面から吸収構造体へ液体移動しやすくするために設けられた孔を有するフィルム材料によって提供されたものであると特に好ましい。詳細はたとえば、ＵＳ３  ９２９  １３５、ＵＳ４  １５１  ２４０、ＵＳ４  ３１９  ８６８、ＵＳ４  ３２４  ４２６、ＵＳ４  ３４３  ３１４、およびＵＳ４  ５９１  ５２３に示されている。ただし、この上方層ばかりでなく、不織布支持層または織布支持層のほうであっても、穿孔して液体受入れ機能を向上させることができる。
【００２３】
バックシート
本発明による吸収用品はまた、通気性バックシートも備えている。バックシートは主に、吸収構造体に吸収されて含まれる排出物（ｅｘｔｒｕｄｅｓ）が、吸収製品と接触する用品、たとえばアンダーパンツ、パンツ、パジャマ、下着などを、濡らさないようにするもので、流体移動に対するバリヤーとして作用している。本発明の通気性バックシートの液体透過性は、詳細を後述する液体透過性試験によると、１５ｍｌ装填に対し０．１６ｇより小さくなっている。いっぽうで、それに加えて、本発明のバックシートが、通気性バックシートとして、水蒸気や空気がそこを通って移動でき、つまり、バックシートの中へそしてそこからガス循環できるようになっていると好ましい。バックシートは普通、吸収構造体の全体にわたって延びており、さらに、サイドフラップ、サイドラッピング要素、もしくはウイングのところまで延びて、それらを部分的にあるいは全面的に形成するようになっていてもよい。
【００２４】
本発明によれば、２層または多層の通気性バックシート複合体が、吸収用品で使用されている。本発明によれば、本明細書において使用に適する通気性バックシートは、少なくとも第１層と第２層とを備える。本明細書において使用に好適な通気性バックシートは、高度の蒸気および空気交換の両方を行う。
【００２５】
第１層は、吸収コアの衣服がわ表面と、第２層の装着者がわ表面とのあいだに位置する。第１層は、吸収コアから外側への液体の通過を妨げるもしくは防ぐように適応されている（ｏｒｉｅｎｔｅｄ）いっぽうで、自由な空気の流れや水蒸気が第１層を通ることは可能となっている。
【００２６】
本発明によれば第２層もまた、水蒸気と空気の透過性を提供し、吸収用品の通気性を維持している。水蒸気透過性に加えて空気透過性を提供しているのは、この空気透過性が、吸収用品の通気性がもたらす快適感という有益性をさらに向上させるのに、望ましいものだからである。これに関して、水蒸気と空気を透過する層が、繊維不織ウエブや繊維織ウエブを構成していると好ましい。
【００２７】
本発明によるバックシートの第１層は、吸収コアと直接、接触していると好ましい。また第１層を穿孔して、空気と水蒸気の透過性を提供できる。この層が、前述のＵＳ  ５  ５９１  ５１０やＰＣＴ  ＷＯ９７／０３１１８、ＷＯ９７／０３７９５にしたがって作られたものであると好ましい。第１層は特定的に、毛管を有する高分子フィルムを構成する。これらの毛管は、フィルムの装着者がわ表面から、９０°より小さい角度を成して遠ざかるように延びている。そしてこれらの毛管が、第１層の表面全体にわたって一様に分布され、すべてが同一であると好ましい。ただし第１層の表面のなかで、ある領域だけに孔が設けられていてもよい。たとえば第１層の表面中、吸収コア中心の液体装填（ｌｏａｄｉｎｇ）ゾーンと一列につながる（ａｌｉｇｎｅｄ ｗｉｔｈ）領域の外側域だけに、本発明による毛管を設けてもよい。
【００２８】
毛管孔を有する立体高分子フィルムを製造する方法は、先にあげた、穿孔フィルムトップシートの引例、穿孔された成形フィルムの引例、および微視的／肉眼的に発泡したフィルムの引例の中で示された方法と同一であるか、あるいは類似している。典型的な方法を以下に述べる。先ず、ポリエチレン（ＬＤＰＥ、ＬＬＤＰＥ、ＭＤＰＥ、ＨＤＰＥまたはこれらのラミネート）のような高分子フィルム、あるいは、好適にはモノリシック高分子フィルムを、融点近くまで加熱し、成形スクリーン（ｆｏｒｍｉｎｇ ｓｃｒｅｅｎ）を通して、吸引力にさらす。この吸引力によって、この力にさらされたフィルムの域を、フィルムを必要な形状に成形できるように形作られた成形孔に、引き込む。さらにこの吸引力が十分に大きくなると、フィルムは成形孔の端部で破れ、これによってフィルムを貫通した孔が形成される。
【００２９】
特に、第１層の材料としてモノリシック高分子フィルムを使用すると、ストレス状態下でさえ、水蒸気透過性が提供される。つまり、孔は「漏れなし（ｌｅａｋａｇｅ ｓａｆｅ）」状況下では空気透過性を提供するものの、ストレス状態下では毛管を閉ざすが、モノリシック材料は、このような場合でも、水蒸気透過性を維持しているのである。本明細書において使用に適する通気性モノリシックフィルム材料は、高度の蒸気交換を行う材料である。適切なモノリシックフィルムとしては、米国のＤｕＰｏｎｔ Ｃｏｒｐｏｒａｔｉｏｎから入手できるＨｙｔｒｅｌ（登録商標）や、スイスのＤｕＰｏｎｔ ｄｅ Ｎｅｍｏｕｒｓ Ｉｎｔｅｒｎａｔｉｏｎａｌ Ｓ．Ａ．のＪ−Ｃ．ＣａｒｄｉｎａｌとＹ．ＴｒｏｕｉｌｈｅｔによるＩｎｄｅｘ９３Ｃｏｎｇｒｅｓｓ， Ｓｅｓｓｉｏｎ７Ａ「Ａｄｄｉｎｇ ｖａｌｕｅ ｔｏ Ｎｏｎｗｏｖｅｎｓ（不織布への付加価値）」のなかで述べられた別の材料などがある。
【００３０】
毛管の、様々な形態、形状、サイズ、構造については、１９９８年２月４日出願のＥＰＡ９８１０１８６７．４や１９９８年２月４日出願のＥＰＡ９８１０１８６８．２に開示されており、これらの公報に関する内容はこれらの番号を参照することにより本明細書に組み込まれる。特に孔が形成する毛管には、側壁がある。毛管は、フィルムの装着者がわ表面から遠ざかる方向に延びており、その長さは普通、最も小さい場合でも孔の最大径と同じ程度でなければならず、この距離は孔の最大径の数倍に達することも可能である。毛管は、フィルムの衣服がわ表面の面上に第１開口部と、上記の高分子フィルムを製造する方法のなかで述べた吸引力（例、真空ｖａｃｕｕｍ）によって孔を作ったときにできた開口部である第２開口部とを有する。当然、第２開口部の縁は凹凸があって一様でなく、第２開口部の縁からルース（ｌｏｏｓｅ；粗い切り口のぎざぎざ部分）要素が延びていることもある。ただし、毛管の第２開口部の端のところにルース要素があるとそれらのあいだで、移動する液体が吸収用品の吸収コアへ巻き込みを起こすが、第２開口部が可能な限り滑らかになっていると、ルース要素がないということなので、このような巻き込みがなくて好ましい。（穿孔フィルム製のトップシートの場合は、ルース要素が吸盤の脚部的な機能を提供して、移動する液体が吸収用品の吸収コアへの巻き込みを起こすことが逆に好ましい。）通気性バックシートの第１層の毛管が角度を成して傾いていることや毛管自体の形状によって、空気と水蒸気の透過性が、妨害されることなく、可能となっている。同時に、毛管のこのような傾きと形状によって、毛管に装着者がわからかかる（ｅｘｃｅｒｐｔｅｄ／ｅｘｅｒｔｅｄ？）圧力を受けて、毛管は閉じることができ、その結果、毛管を通って吸収用品の外側へ向かう液体の移動がほとんど不可能となる。つまりこれらの立体成形されたフィルムの層は、通気性吸収用品に関しては、極めて好ましく、そして、バックシートが以下に説明される第２外側層を加えて備える場合、特に極めて好ましい。
【００３１】
本発明による通気性バックシートの第２外側層は繊維不織ウエブで、その坪量は、４０ｇ／ｍ２より、好ましくは２８ｇ／ｍ２より小さい。さらにこの第２外側層が、１３ｇ／ｍ２より小さい坪量を有する合成繊維からできた溶融吹込み（ｍｅｌｔｂｌｏｗｎ）不織布層と、やはり合成繊維どうしが結合してできた不織布層（ｓｐｕｎｂｏｎｄｅｄ ｎｏｎｗｏｖｅｎ ｌａｙｅｒ ｍａｄｅ ｆｒｏｍ ｓｙｎｔｈｅｔｉｃ ｆｉｂｅｒｓ）との層の複合体によって形成された、繊維不織ウエブであると、なお好ましい。
【００３２】
ＥＰ−Ａ−０８１３８４９の実施例２ａとは異なり、吸収製品、特に通気性生理ナプキンのバックシートが、弾性を有する立体ウエブの少なくとも１つの通気性層を備え、このウエブが、フィルム平面に垂直ではなくフィルム平面に対して９０°より小さい角度を成して配列された毛管を、形成する孔を有する、液体不透過性の高分子フィルムから成り、そしてバックシートがさらに、多孔性のウエブの少なくとも１つの別の通気性層を備え、このウエブが、４０ｇ／ｍ２（特におよそ２８ｇ／ｍ２）より小さい坪量を有する繊維不織ウエブから成ると、快適感、使用者のパンティーの汚れ、ドライ感、その他の点からみて、良好に機能し、同時に、不織布層の坪量低下による快適感もさらに加わることが判明した。この坪量低下はさらにまた、吸収用品全体の材料消費面を改良する。
【００３３】
吸収コア
本発明によれば、本明細書において使用に適する吸収コアは、ＥＰ−Ａ−０８１３８４９での規定にしたがった厚さと、蒸気および／または空気透過性に関するある種の必要性能をかなえるものであれば、本技術分野で吸収コアや吸収コアシステムとして公知のものからいずれでも選択できる。本明細書で用いられる吸収コアという用語は、「流体を吸収、保存、分布させる」という主要機能を有するものであれば、材料や複数種の材料の層のなかからいずれを称してもよい。特に、本発明の吸収コアは、高度の蒸気透過性を有するべきであり、さらに高度の空気透過性も有していると好ましい。本発明による吸収コアの厚さは、１２ｍｍより小さく、好ましくは８ｍｍより小さく、さらに好ましくは５ｍｍより小さく、最も好ましくは４ｍｍから２ｍｍである。
【００３４】
本発明によれば、吸収コアは以下の構成要素を備えることができる：（ａ）任意ではあるが設けられていれば好適な副流体分布層が付いた、やはり任意で設けられている主要流体分布層；（ｂ）流体保存層；（ｃ）保存層の下に任意で設けられている繊維（「散布」）層；および（ｄ）これら以外に任意で設けられている構成要素である。
【００３５】
（ａ）主要／副流体分布層
本発明による吸収コアにおいて、任意で設けられている構成要素は、主要流体分布層と副流体分布層である。主要分布層は普通、トップシートの下にあって、このトップシートと流体が連通している。トップシートは、取入れた流体をこの主要分布層へ移動させて、最終的に保存層に分布させる。主要分布層を通るこの流体移動は、吸収製品の厚さ方向のみならず、長さ方向および幅方向に沿っても生じる。さらに、これも任意に設けられるものではあるが、設けられていると好適な副分布層は普通、主要分布層の下にあってこの層と流体が連通している。この副分布層の目的は、主要分布層から流体を容易に取入れて、その流体を迅速に下の保存層に移動させることである。これによって、下の保存層の流体容量が、完ぺきに活用できるようになる。この流体分布層は、そのような分布層の材料として典型的なものいずれからでも構成できる。
【００３６】
（ｂ）流体保存層
流体保存層は、主要分布層または副分布層と流体が連通するように位置して、普通は主要分布層または副分布層の下にある。そして流体保存層は、通常のどのような吸収材料や吸収材料の組合わせでも構成できる。流体保存層が、適切な担体（ｃａｒｒｉｅｒ）と組み合わせて、「ヒドロゲル」「高吸収剤」「親水コロイド」材料と一般的に称される、吸収ゲル化材料を含むと好ましい。
【００３７】
吸収ゲル化材料は、多量の水性流体（ａｑｕｅｏｕｓ ｂｏｄｙ ｆｌｕｉｄ）を吸収でき、さらにこうして吸収された流体を中圧下で保持できる。吸収ゲル化材料は、適切な担体内で均一に、または不均一に、分散する。また、担体がそのままで吸収材であれば、流体保存層を、適切な担体だけで構成することもできる。
【００３８】
本明細書において使用される適切な吸収ゲル化材料は大抵、実質的に水不溶性で、わずかに架橋し、部分的に中和した、高分子ゲル化材料を含んでいる。この材料は水と接触してヒドロゲルを形成する。そのような高分子材料は、本技術分野ではよく知られた、重合可能な不飽和の酸を含むモノマーから製造される。
【００３９】
そして適切な担体は、毛羽および／またはティッシュ形態の、天然繊維、変性繊維（ｍｏｄｉｆｉｅｄ ｆｉｂｅｒ）もしくは合成繊維、特に変性セルロース繊維または変性されていないセルロース繊維といった、吸収構造体として従来から利用されている材料を含んでいる。適切な担体は吸収ゲル化材料と合わせて使用できるが、担体を単独で、あるいは組み合わせても使用できる。生理ナプキンおよびパンティーライナーの場合は、ティッシュやティッシュラミネートが最適である。
【００４０】
本発明によって製造された吸収構造体の実施態様では、ティッシュを２つに折り重ねて形成される２層のティッシュラミネートを構成している。これらの２層は、たとえば接着剤によって、機械的にからみ合わせることによって、あるいは水素結合の結束（ｈｙｄｒｏｇｅｎ ｂｒｉｄｇｅ ｂａｎｄｓ）によって互いに接合できる。吸収ゲル化材料や他の任意に用いられる材料を、層と層との間に含んでいてもよい。
【００４１】
硬化されたセルロース繊維のような、変性セルロース繊維を用いてもよい。さらに合成繊維も使用でき、これには、アセチルセルロース、ポリフッ化ビニル、ポリ塩化ビニリデン、ポリアクリレート（例；オーロン）、ポリ酢酸ビニル、不溶性ポリビニルアルコール、ポリエチレン、ポリプロピレン、ポリアミド（例；ナイロン）、ポリエステル、２成分複合繊維、３成分複合繊維、これらの混合物などが含まれる。繊維の表面が親水性、あるいは親水性となるように処理されると好ましい。流体保存層は、真珠岩、珪藻土、ひる石、その他を含んで、液体保持率を向上させることもできる。
【００４２】
吸収ゲル化材料が担体内で不均一に分散している場合でも、保存層には、材料が均一となる部分があり、つまり保存層の大きさの範囲内で、１方向もしくはいくつかの方向に、分布の差（ｇｒａｄｉｅｎｔ）ができる。吸収ゲル化材料の不均一分布は、吸収ゲル化材料を部分的にもしくは完全に包囲する担体のラミネートでもあてはまる（ｒｅｆｅｒ ｔｏ）。
【００４３】
（ｃ）任意に設けられる繊維（「散布（ｄｕｓｔｉｎｇ）」）層
本発明による吸収コアに任意に含まれる構成要素は、保存層に隣接し、多くは保存層の下側に隣接する繊維層である。吸収コア製造中に、この繊維層は、保存層内の吸収ゲル化材料を上に載せる（ｄｅｐｏｓｉｔ）支持体となっているので、「散布」層と呼ばれることが多い。実際のところ、吸収ゲル化材料が繊維、シート、またはストリップといったマクロ構造を成しているこれまでの実施態様においては、この繊維（「散布」）層は必ずしも含まれていなくともよい。ただし「散布」層は、たとえばパッドの長さ方向に沿って流体を迅速に吸上げるといった、流体取扱い上の有能さも加えて持っている。
【００４４】
（ｄ）吸収構造体の任意に設けれられているその他の構成要素
本発明による吸収コアは、通常、吸収ウエブに存在する、その他の構成要素を任意に含むことができる。たとえば補強スクリムは、吸収コアのそれぞれの層内やそれぞれの層どうしの間に位置する。このような強化スクリムは、流体移動に対する層間（ｉｎｔｅｒｆａｃｉａｌ）バリヤーを形成することがないような構造にすべきである。熱ボンド（ｔｈｅｒｍａｌ ｂｏｎｄｉｎｇ）は通常、構造上の結合性（ｉｎｔｅｇｒｉｔｙ）を生じるので、熱ボンドされた吸収構造体には普通、補強スクリムは必要ない。
【００４５】
本発明による吸収コアが含むことのできるもう１つの構成要素は、臭気制御因子であり、これは、主要流体分布層または副流体分布層に接近してあるいはいずれかの一部として設けられていると好ましい。
【００４６】
吸収用品構造
本発明の別の形態は、トップシート要素とバックシート要素と吸収コア要素とを接合し、吸収用品を提供する方法に関する。本発明によれば、吸収用品の要素のうち、少なくとも２つ、好ましくはすべてを接合する。
【００４７】
前記トップシート要素とバックシート要素と吸収コア要素の各要素は、少なくとも１つの層を備え、また、装着者がわ表面と衣服がわ表面とを有する。普通は、層や要素と隣接する衣服がわ表面は、この隣接する要素や層の装着者がわ表面と、１つの共通界面を形成する。要素や層は、この共通界面を横切って接合される。このやり方で、トップシートを吸収コアに接合し、コアをバックシートに接合する。さらに、前記トップシート要素、バックシート要素およびコア要素の各要素において、複数の層を構成することもでき、これらの層も、要素どうしの場合と同様に、接合できる。さらにトップシートは、直接または間接に、吸収用品の外周部で、バックシートに接合できる。
【００４８】
前記要素そして各要素の層は、本技術分野で、２つの隣接する材料の層どうしを付着するための手段として公知のものいずれによっても接合することができ、その結果、層どうしが直接的に互いに付けられるか、あるいは、接合手段を介して間接的に（ｄｉｒｅｃｔｌｙ／ｉｎｄｉｒｅｃｔｌｙ？）互いに付けられる。適切な接合手段としては、接着剤、融着（ｆｕｓｉｏｎ ｂｏｎｄｉｎｇ）、超音波接着、縫合、加熱（たとえば、繊維を交差部分で溶接したり、高分子を溶融して繊維やフィルムを互いに付けたりすることによる、熱ボンド（ｔｈｅｒｍｏｂｏｎｄｉｎｇ））、ひだ付け（ｃｒｉｍｐｉｎｇ）、しぼ押（ｅｍｂｏｓｓｉｎｇ）、および／または圧力接着（ｐｒｅｓｓｕｒｅ ｂｏｎｄｉｎｇ）、あるいは動的機械接着（ｄｙｎａｍｉｃ ｍｅｃｈａｎｉｃａｌ ｂｏｎｄｉｎｇ）などが含まれる。本発明のある実施態様によれば、好適な接合手段は接着剤である。適切な接着剤としては、非感圧接着剤（ｎｏｎ ｐｒｅｓｓｕｒｅ ｓｅｎｓｉｔｉｖｅ）、生硬化性接着剤（ｃｏｌｄ ａｄｈｅｓｉｖｅｓ）などが含まれる。接着剤を塗布するには、実質的に吸収用品の要素の通気性や他の機能に影響を及ぼさないものであれば、本技術分野で接着剤を塗布する方法として公知のものいずれによって行ってもよい。たとえば、線状に塗布することやらせん状に塗布すること（ｌｉｎｅｓ， ｓｐｉｒａｌ ａｐｐｌｉｃａｔｉｏｎ）、スロットコーティング、吹付塗り、らせん状吹付塗り（ｓｐｉｒａｌ ｓｐｒａｙｉｎｇ）、流し塗り、コントロールコーティングおよび焼き付け（ｐｒｉｎｔｉｎｇ）などである。
【００４９】
本発明のある好適な実施態様では、要素間や層間を接合する接着剤を、吸収用品の通気性への影響を小さくするように、好ましくはさらに吸収用品の撓み性への影響も小さくするように、選択し、塗布している。一般に利用する接着剤の多くは、蒸気透過性ではないので、吸収用品の層／要素の接合に使用する接着剤量を最小にして、吸収用品の透過性（通気性）に対して、さらに好ましくは撓み性に対しても、影響を最小化することが極めて好ましい。これを行うための１つの手段として、開放式接着剤塗布技法（ｏｐｅｎ ａｄｈｅｓｉｖｅ ａｐｐｌｉｃａｔｉｏｎ ｔｅｃｈｎｉｑｕｅ）のような特別な接着剤塗布方法を用いる。この方法によって、隣接しあう層どうしや要素どうしで共通する交差部分の域には接着剤が塗布されなくとも、これらの付着／接合に対する要求レベルが維持される。特に、らせん状軽量（ｌｉｇｈｔ）吹付塗りや細い線を間隔をあけて並べた形態での塗布（ａｐｐｌｉｃａｔｉｏｎ ｉｎ ｆｏｒｍ ｏｆ ｓｐａｃｅｄ ｆｉｎｅ ｌｉｎｅｓ）のような、吸収用品の撓み性に対し実質的に影響しない（ｎｅｕｔｒａｌ）、開放式（ｏｐｅｎ）接着剤パターン（ｐａｔｔｅｒｎ）が好ましい。層や要素の接合自体は、吸収用品の製品が構造上の結合性を維持するようなやり方で行うべきであり、これだけが必要である（ｂｕｔ ｎｏ ｍｏｒｅ）。バックシート要素の層間接合やバックシート要素と吸収コア要素との接合には、開放式接着剤パターン、とりわけ、少数の細い線を間隔をあけて並べた形態での塗布が、特定的に適用される。あるいはまた、蒸気透過性の接着剤を用いてもよい。
【００５０】
２つの隣接する層どうしや要素どうしの共通界面のなかで、接合している部分の割合は、好ましくは４０％より小さく、より好ましくは２０％より小さく、最も好ましくは１０％より小さい。さらにまた、接着剤の密度は小さくあるべきで、接着剤は薄く塗布するのが好ましい。
【００５１】
さらに、この吸収用品を生理ナプキンやパンティーライナーとして実用化する本発明の好適な実施態様において、この吸収用品は、これを下着に付けるための手段を提供する、パンティー固着手段が設けられている。たとえばパンティー固着は、ＶＥＬＣＲＯの商標名のもとで市場に出ているようなフックとループのファスナー、スナップ、またはホルダーといった、機械的な固着具を構成できる。あるいは吸収用品を、バックシート上のパンティー固着接着剤によって下着に固着する。このパンティー固着接着剤は、パンティーに吸収用品を固定させる手段を提供するもので、さらに吸収用品が汚れたときに、吸収用品をたたんで包むパッケージのほうに固定させて、使い捨てに便利なようにすると好ましい。多くの場合、バックシートの衣服がわ表面の少なくとも一部分を、接着剤でコーティングし、パンティー固着接着剤を形成している。本明細書のパンティー固着接着剤に、本技術分野でこのような目的に使用する接着剤もしくはグルーのいずれを使ってもよい。感圧接着剤が最も好ましい。適切な接着剤としては、オハイオ州、コロンバスのＣｅｎｔｕｒｙ Ａｄｈｅｓｉｖｅｓ Ｃｏｒｐｏｒａｔｉｏｎ製のＣｅｎｔｕｒｙ Ａ−３０５−ＩＶ、ニュージャージー州、ブリッジウォーターのＮａｔｉｏｎａｌ Ｓｔａｒｃｈ ａｎｄ Ｃｈｅｍｉｃａｌ Ｃｏｍｐａｎｙ製のＩｎｓｔａｎｔ ＬＯＫ３４−２８２３、３ Ｓｉｇｍａ製の３ Ｓｉｇｍａ ３１５３、そして、Ｈ．Ｂ．Ｆｕｌｌｅｒ Ｃｏ．製の Ｆｕｌｌｅｒ Ｈ−２２３８ＺＰなどが含まれる。
【００５２】
バックシートの通気性の効果を維持するため、ひいては吸収用品全体の通気性の効果を維持するため、バックシートの衣服がわ表面に対して、６０％以上に、接着剤がないように塗布されていると好ましい。さらに好ましくは８０％以上、最も好ましくは９０％以上である。
【００５３】
パンティー固着接着剤は、使用前にその接着剤が乾かないように、あるいは、吸収用品を使う前にパンティー以外のところに付かないように、取り外し可能な剥離紙やフィルムで覆われている。市場で入手できる剥離紙やフィルムのいずれを使用してよい。適切な実例としては、Ａｋｒｏｓｉｌ Ｃｏｒｐｏｒａｔｉｏｎから入手できるＢＬ３０ＭＧ−Ａ ＳＩＬＯＸ ＥＩ／ＯやＢＬ３０ ＭＧ−Ａ ＳＩＬＯＸ４Ｐ／Ｏなどが含まれる。
【００５４】
本発明によると、この吸収用品は、生理ナプキン、パンティーライナー、失禁用品およびおむつに関して、有益に使用される。ただし生理ナプキンは特に、本発明になじみやすい。したがって本発明の吸収用品で、生理ナプキンばかりでなく前記の種々の製品を使おうと意図する場合に対して、これら製品の典型的な特徴や構成部品のすべてを、この使い捨て吸収用品がさらに有することも可能となる。
【００５５】
指数および試験方法の規定
本発明によると、本明細書の上記必要性能をかなえる吸収要素は、本質的に、これら吸収要素からできた吸収用品の製品が、ある種の性能や、本明細書で感覚指数、修正感覚指数、およびドライ指数と称される快適指数をかなえることができるように、組み合わされていなければならない。ドライ指数は、吸収用品の有効通気性とリ・ウエット試験値の関数であり、感覚指数は、吸収用品の有効通気性、撓み性、縁部撓み性、および厚さの関数である。試験方法は後述する。これらの指数は下記の反応式によって規定される。
ドライ指数＝有効通気性／（リ・ウエット試験値）
感覚指数＝有効通気性／（撓み性×厚さ）
修正感覚指数＝有効通気性／（縁部撓み性×厚さ）
【００５６】
ドライ指数
吸収用品、特に生理ナプキンでは、（液体や気体の）相互作用（ｉｎｔｅｒａｃｔｉｏｎ）を履行（ｓａｔｉｓｆｙ）しなければならない。この相互作用は、（装着者の状況などによって）予想できない（ｕｎｅｘｐｅｃｔｅｄ）ものとなっている。そしてドライ指数は、吸収製品の装着者に全体的なドライ感および／または快適感の有益性を提供するために、この相互作用の１つを表したもの（ｒｅｆｌｅｃｔｉｏｎ）である。ドライ指数はそれ自体が（ａｓ ｓｕｃｈ）、使用中に知覚された濡れを表している。ドライ指数は、吸収製品における使用時に身体に最も近接した装着者がわ表面のドライ感（すなわち吸収製品のリ・ウエット試験値）、そして、外気との水蒸気交換やバックシートを介する空気循環によって達成できるドライ感（すなわち、有効通気性）の双方によって決定される。
【００５７】
有効通気性
有効通気性は経験的に、下記の式から決定される。
有効通気性＝蒸気透過性＋０．２５×空気透過性
【００５８】
有効通気性は通気性に対してそれを数値で決定したものである。さらに有効通気性では、通気性バックシートを有する吸収用品の装着中における湿気交換と温度交換とに関わる、基本となる２つのメカニズムについて検討する。第１のメカニズムは、拡散プロセスを介する水蒸気交換である。この拡散プロセスは連続プロセスで、第１メカニズムは理解しやすく、また簡単な拡散式によって表せる。次に、身体が動くと、生理用品と体とのあいだに隙間が生じるといったように、装着者の身体と吸収用品との相対的位置が変化し、さらに、空気交換プロセスが伴う。（これが第２のメカニズムである。）そして身体の動きが繰り返されると、吸収製品におけるバックシートや身体への密着が維持しにくいサイド部分に対して、まさにポンプのように空気の出入りが起こりうる。ここで当然、吸収用品がその性器のあたる領域で剛性が高くなればなるほど、その吸収製品は変形しにくく、さらに押し上がって漏れ止めシールのように身体により近づくようになる。これによって、単なる蒸気交換だけでなくそれに加えて（空気交換という）有益性をもたらすはずの空気の出し入れプロセスは起こりにくくなる。
【００５９】
感覚指数
感覚指数は、使用時に確実な有益性をもたらす通気性に加えて、さらに履行されるべき吸収製品のもつ特質どうしの関係を、量示する指数である。これは、通気性、吸収製品の厚さ、および吸収製品の剛性／撓み性のあいだで起こる相互作用によって、生じる。
要するに感覚指数値は、漏れ防止と快適性という有益性を提供する本発明による吸収製品の、通気性、撓み性および厚さを数値範囲にして示している。
【００６０】
修正感覚指数
修正感覚指数もまた、使用時に確実な有益性をもたらす通気性に加えて、さらに履行されるべき吸収製品のもつ特質どうしの関係を、量示する指数である。これは、吸収製品縁部での（特に吸収コア縁部での）通気性、厚さ、および撓み性のあいだで起こる相互作用によって、生じたものである。
要するに修正感覚指数値は、従来技術、特にＥＰ−Ａ−０８１３８４９をしのぐ、漏れ防止および快適性の向上を提供する本発明による吸収製品の、透過性、縁部（特に製品の吸収コア縁部）撓み性、および厚さを数値範囲にして示している。
【００６１】
吸収用品の構成要素試験
トップシート保持試験
トップシート保持試験を用いて、使い捨て吸収用品および特に生理ナプキンに使用できる、トップシート材料あるいはトップシート複合体の液体（身体排出物）保持性を査定する。
【００６２】
トップシート保持試験方法の基本原理
この試験の基本原理は、身体排出物の模擬液体に対して、選択可能なトップシート材料が、どのような液体保持動作をとるか評価することにある。この試験で「良好トップシート材料」とされるものは、その構造体にも構造体内部にも液体の取入れ保持が行われにくいものであれば、フィルム（たとえば穿孔された成形フィルム）または繊維フィルムや繊維性フィルム（ｆｉｂｒｏｕｓ ｏｒ ｆｉｂｒｏｕｓ ｎａｔｕｒｅ ｆｉｌｍ）でよい。「良好トップシート」には当然、この液体保持性の小ささに加えて、身体排出物を吸収用品のさらに奥に急速移動させること、そして吸収用品の上方（身体がわ）表面に戻らないようにすることが、期待される。加えて「良好なトップシート」は、吸収用品の使用中、清潔な外観を維持すべきでもある。
トップシートの液体保持率査定のための試験は、以下に示された詳細のように行なわれる。
【００６３】
市場化されて、供給者コードＭｅｔｍａｒ（Ｐ５０Ｗ．ＩＰＥＤ）としての米国Ｗａｌｋｓｏｆｔから入手できる、１枚につき６３ｇ／ｍ２の坪量を有する空気を含んだ（ａｉｒｌａｙｅｄ）吸収ティッシュ２枚（５ｃｍ×５ｃｍ）を使って、模擬吸収コアをつくる。
【００６４】
被査定用のトップシート材料のサンプル（５ｃｍ×５ｃｍ）を、直接この吸収構造体上に置く。粘度と導電性において月経を緊密に模擬した標準試験液（下記参照）を、試験サンプルの中心に向けて、高さ３ｃｍのところから、２ｇ／ｍｉｎの速度で、全部で２ｇの試験液がサンプルにしみ込むまで、滴下する。サンプルはその後１分間、何もせずに放置する。
【００６５】
１分間の待機時間に続いて、透明アクリル樹脂ブロック（１ｃｍ厚さで８．５ｃｍ×８．５ｃｍ）を試験サンプル上に置き、模擬吸収コアとサンプルと透明アクリル樹脂ブロックとの全部の組み合わせに向かって、ウエイトを静かにおろす。試験サンプルにかかる全圧は、このポイントで７０ｇ／ｃｍ２である。
【００６６】
ウエイトと透明アクリル樹脂ブロックをどけて、注意深くトップシートサンプルをはがしてからそれを、フィルター／吸取り紙（１２ｃｍ×１２ｃｍ）の２枚重ねの上に置く。この吸取り紙は、イタリアのＣａｒｔｉｅｒａ Ｆａｖｉｎｉ Ｓ．ｐ．Ａ．製で、規定重量の（ｐｒｅ−ｗｅｉｇｈｅｄ）、Ａｂｓｓｏｒｂｅｎｔｅ Ｂｏａｎｃａ “Ｎ３０”型（イタリア、ぺル‐ジャの地方販売店（ｌｏｃａｌ ｖｅｎｄｏｒ）Ｄｉｔｔａ Ｂｒａｇｉｏｌａ ＳｐＡ．）として、市場で入手できる。さらに、トップシートサンプルの上に、規定重量のフィルター紙の第２の２枚重ねを置く。第２のウエイトを、トップシートサンプルを下に有するフィルター紙の第２の２枚重ねの上に置く。第２のウエイトは、フィルター紙の第２の２枚重ねに、ｌ５秒間、１３０ｇ／ｃｍ２の圧力をかける。（この限界ステップに対して（ｆｏｒ ｔｈｉｓ ｃｒｉｔｉｃａｌ ｓｔｅｐ））ウエイトを油圧アームに付ける。ウエイトのおろしとサンプルを圧力下に置いている時間とを、簡単な電子装置を介してコントロールし、１つの試験から次の試験までの再現性を確実にする。
【００６７】
第２のウエイトをどかし、（トップシートサンプルの上と下にあった）２組のフィルター紙の２枚重ねのそれぞれの重さをはかり、各面の重量差（トップシートサンプルからの液体の吸い上げ量）を記録する。（通常は、使用者の肌に接触している）最上表面の吸上げ量がゼロ値である材料には、これらの材料が上方表面と下方表面との連通が無いことを明示しているので、その底表面の吸上げ量がゼロ値でなくともそれとは無関係に、「トップシート保持」ゼロ値が与えられる。
【００６８】
試験溶液：試験溶液、Ｐａｐｅｒ Ｉｎｄｕｓｔｒｙ Ｆｌｕｉｄ（ＰＩＦ；製紙工業流体）の製法
試験溶液ＰＩＦは、その単純な成分、溶液の高水準の品質を作りそれを維持する能力、および粘度とイオン表面張力に関する人体月経への類似性などにより、製紙工業で広く使用されている試験液である。
【００６９】
溶液ＰＩＦは、以下のような試薬成分をそれぞれ指示された量で１リットルの蒸留水に溶かして、製造される。固体成分、特にカルボキシメチルセルロースを溶かす際には、注意を要する。固体成分は通常、溶液を（磁気攪拌装置を介して）一定に攪拌しながら、１時間以上かけてゆっくり加えていくべきである。
【００７０】
供給会社；米国、Ｓｉｇｍａ Ｃｈｅｍｉｃａｌｓ
化学成分；使用量／１Ｌ
１）カルボキシメチルセルロース、ナプタラム（低粘度）、オーダー番号＝Ｃ５６７８；１５グラム
２）結晶炭酸水素ナトリウム、オーダー番号＝Ｓ８８７５；４グラム
３）塩化ナトリウム（ＡＲ）、オーダー番号＝Ｓ９６２５；１０グラム
４）グリセリン（純度９９％以上）、オーダー番号＝Ｇ５５１６；８０グラム
【００７１】
蒸気および空気透過性試験：吸収コア
空気透過性試験を用いて、吸収コアの、蒸気のそして好ましくは蒸気および空気の交換／循環する能力を査定し、さらに空気透過性試験を、吸収用品に対して詳細を述べたのと同様にして、コア材料について行う。
【００７２】
液体透過性試験：バックシート
液体透過性試験を用いて、通気性吸収用品、特に生理ナプキンで利用できる、通気性バックシート材料あるいは通気性バックシート構造体のバリヤー特性について量示する。
【００７３】
液体透過性試験方法の基本原理
透過性試験の基本原理は、身体排出物の模擬液体に対して、バックシート材料あるいはバックシート構造体が、どのような性能を有するかについて評価することにある。「良好なバックシート層もしくは良好なバックシート構造体」の開口は、通気性ありと分類できることは予想されるものの、身体排出物は通過できないという程度である。この試験が、確実に吸収用品を実際に使用しているときの状況を表すように、人体月経の厳密な模擬となっている試験溶液を用いる。この試験溶液のことを、本明細書では、Ａｒｔｉｆｉｃｉａｌ Ｍｅｎｓｔｒｕａｌ Ｆｌｕｉｄ （人工月経流体；ＡＭＦ）と言う。ＡＭＦは、以下に詳述する溶液製法のところで詳細な説明をする羊血液の変性液がベースになっている。
【００７４】
バックシートもしくはバックシート構造体の液体透過性を決定するため、バックシート材料もしくはバックシート構造体を有する標準吸収構造体を製造し、これを、透明アクリル樹脂製の試験台に平らに置く。被験サンプルは、吸収構造体が露出して（表がわ）、通気性バックシートが透明アクリル樹脂試験台と接触する（裏がわ）ように置く。被試験サンプルの上方に液体送りだしシステムがあり、このシステムにより、必要量のいかなる試験液も送りだせるようになっている。
【００７５】
標準吸収構造体は、２０ｃｍ×６．５ｃｍで６３ｇ／ｍ２坪量の空気を含んだ４層のティッシュ（折りたたんで４枚重ねとなっている）から、複合されている（供給者コードＭｅｔｍａｒ（Ｐ５０Ｗ．ＩＰＥＤ）としての米国Ｗａｌｋｉｓｏｆｔから入手可能）。次いでバックシートを、この構造体の上に置く。その際、接着剤を使って追加的に付けるようなことはしない。
【００７６】
試験サンプルの裏面の大部分と透明試験台とのあいだに、２枚の吸収フィルター紙を置く。これは、イタリアのＣａｒｔｉｅｒａ Ｆａｖｉｎｉ Ｓ．ｐ．Ａ．製で、Ａｂｓｓｏｒｂｅｎｔｅ Ｂｏａｎｃａ “Ｎ３０”型（イタリア、ぺル‐ジャの地方販売店（ｌｏｃａｌ ｖｅｎｄｏｒ）Ｄｉｔｔａ Ｂｒａｇｉｏｌａ ＳｐＡ．）である。そして、この吸収フィルター紙は試験サンプルのバックシートに密着し、たとえば、パンティーに付けた生理ナプキンや、衣服と密に接触するおむつ／失禁用具などの模擬用品となっている。
【００７７】
透明試験台のすぐ下に、鏡を置き、吸収フィルター紙のいかなる赤色変化も継続観察できるようにしておく。たとえば、バックシートが液移動に十分耐えられない場合は、フィルター紙は赤色ＡＭＦ溶液で濡れて、それを鏡で観察できる。移動溶液の量は、単に吸収フィルター紙の重さをはかるだけで決定できる。
【００７８】
詳細を後述する望ましい試験方法にしたがって、試験溶液を、単純なビュレットのような検量（ｃａｌｉｂｒａｔｅｄ）送りだしシステムを介して、試験サンプルに添加する。パッドに、よく行われているやり方にならって、装填する。装填したら、次いでその試験サンプルを７０ｇ／ｃｍ２の圧力下に置く。この圧力は、よりストレスの多い圧力を表しているが、実際の吸収用品使用中には、しばしばおこりうる圧力とされている。試験サンプルは、５分に至るまでのあいだ、７０ｇ／ｃｍ２の圧力を受けたままである。５分経ったら、圧力を与えていたウエイトをどかす。そして吸収フィルター紙の重さをはかって、液体がバックシートもしくはバックシート構造体を通って移動したかどうか、そして移動した場合にはその範囲を決定する。
【００７９】
その後このプロセスは、液体を試験サンプルに追加して添加していき、プロセス全体を繰り返す。液体の添加のたびに、（規定重量の）吸入フィルター紙を新たに重ねたものを使って、液体バリヤーの動作を装填量（ｌｏａｄ）の関数としてより明確に決定できるようにする。
【００８０】
装填ステップを特定的に例示する；
ステップ１  ５ｍｌ
ステップ２  １ｍｌ
ステップ３−１１  １ｍｌ
以上の添加を各ステップで行い、装填される容量は全部で１５ｍｌとなる。
【００８１】
良好なバックシート層もしくはバックシート層構造体は、ステップ式の装填プログラム全体を通して（すなわち１５ｍｌの装填がなされるまで）、ウエット・スルーがゼロとされる（吸収フィルター紙が清潔で白色のままで、重さも変わらない）。
【００８２】
試験液ＡＭＦの製造
Ａｒｔｉｆｉｃｉａｌ Ｍｅｎｓｔｒｕａｌ Ｆｌｕｉｄ（ＡＭＦ；人工月経液）は、羊の変性血液をベースにしている。これは、粘度、導電性、表面張力、および外観において人体月経流体の厳密な模擬溶液に確実になるように、変性されたものである。ストレス状態のもとでは、通常の衛生習慣（ｈｙｇｉｅｎｅ ｐｒａｃｔｉｃｅ；トイレ習慣？）のために、（そしてある種の限られた状態によっては、食事の影響もあって）、追加の界面活性剤や、予想できないレベルの、たとえば脂肪酸を、身体排出液に添加した状態になっており、これが血液の表面張力を低下させている。そこで発明者らは、ストレス状態をより明確に表すために、（米国のＰｅｇｅｓｉｓから供給された）試験流体に、界面活性剤（１％）を添加した。なお、月経の表面張力が小さいと、生理用品のような通気性吸収用品で、バックシートを通るウエット・スルー使用ミスを引き起こす最も大きな原因となる。
【００８３】
試薬
１）Ｕｎｉｐａｔｈ Ｓ．ｐ．Ａ（イタリアのＧａｒｂａｇｎａｔｅ Ｍｉｌａｎｅｓｅ）から入手できるジフィブリン化された（ｄｉｆｉｂｒｉｎａｔｅｄ）羊の血液
２）Ｊ．Ｔ．Ｂａｋｅｒ Ｈｏｌｌａｎｄ Ｒｅａｇｍｅｎｔ Ｇｒａｄｅからの乳酸（８５−９５％ｗ／ｗ）
３）米国のＳｉｇｍａ Ｃｈｅｍｉｃａｌ Ｃｏ．からの水酸化カリウム（ＫＯＨ）試薬用
４）米国のＳｉｇｍａ Ｃｈｅｍｉｃａｌ Ｃｏ．からの燐酸緩衝塩錠剤（Ｐｈｏｓｐｈａｔｅ Ｂｕｆｆｅｒ Ｓａｌｉｎｅ Ｔａｂｌｅｔｓ）試薬用
５）米国のＳｉｇｍａ Ｃｈｅｍｉｃａｌ Ｃｏ．からの塩化ナトリウム試薬用
６）米国のＳｉｇｍａ Ｃｈｅｍｉｃａｌ Ｃｏ．からの胃ムチン（Ｇａｓｔｒｉｃ Ｍｕｃｉｎｅ）ＩＩＩ型（ＣＡＳ８４００８２−６４−４）
７）蒸留水
ステップ１：
乳酸の粉末と蒸留水とを溶解して９±１％の乳酸溶液を製造する。
【００８４】
ステップ２：
水酸化カリウム（ＫＯＨ）の粉末を蒸留水に溶解して１０％の水酸化カリウム（ＫＯＨ）溶液を製造する。
【００８５】
ステップ３：
指示錠剤を１リットルの蒸留水に溶解して、ｐＨ＝７．２に緩衝した、燐酸緩衝溶液を製造する。
【００８６】
ステップ４：
下記成分の溶液を製造し、４５±５℃までゆっくり加熱する。
４６０±５ｍｌの燐酸緩衝溶液
７．５±０．５ｍｌのＫＯＨ溶液
【００８７】
ステップ５：
ステップ４で製造された溶液をあらかじめ加熱し（４５±５℃）、その加熱溶液に、およそ３０グラムの胃ムチンを（一定の攪拌で）ゆっくり溶解して、粘液の溶液を製造する。溶解したら、溶液温度を５０−８０℃に高めて、その混合物におよそ１５分間ふたをしておく。熱を下げて、４０から５０℃の間で比較的一定の温度に維持し、２．５時間、攪拌し続ける。
【００８８】
ステップ６：
加熱プレートから溶液をおろし、（ステップ５からの）溶液を今度は４０℃より低い温度まで冷やす。この溶液に、２．０ｍｌの１０乳酸溶液を加え、２分間、完全混合する。
【００８９】
ステップ７：
オートクレーブに溶液を入れ、１５分間、ｌ２ｌ℃の温度まで加熱する。
【００９０】
ステップ８：
溶液を室温に冷やして、ジフィブリン化された羊の血液で、１対１になるまで稀釈する。
【００９１】
ＡＭＦ製造のあと、その粘度、ｐＨおよび導電性を測定し、この血液の特性が、通常の月経血液の特性に近い範囲にあることが確実になっている｛（Ｈ．Ｊ．Ｂｕｓｓｉｎｇ”ｚｕｒ Ｂｉｏｃｈｅｍｉｅ ｄｅ Ｍｅｎｓｔｒｕａｌｂｌｕｔｅｓ” Ｚｂｌ Ｇｙｎａｅｃ，１７９，４５６（１９５７）を参照せよ。）。粘性は７から８（単位ｃＳｔｋ）のはずである。また、ｐＨは６．９から７．５、導電性は１０．５から１３（単位ｍｍｈｏ）のはずである。粘度がこの特定した範囲外の場合は、この血液は使用してはならず、ＡＭＦの新しいバッチを製造しなおすべきである。この製造では、胃ムチンは自然製品なので、その組成がロットごとに変わっている可能性があるため、胃ムチンの使用量の調整が必要な場合がある。
【００９２】
個々の測定に対して、普通、９０ｍｌのＡＭＦ溶液（２５℃に維持）を１０ｍｌの界面活性剤と混合することによって、界面活性剤を有するＡＭＦ試験溶液１００ｍｌを製造する。ＡＭＦ／１０％界面活性剤溶液は絶えず混合を行って、これらの成分が使用前に、決して分離することがないようにする。この溶液は、必ず、製造から４時間以内に使用しなければならない。
【００９３】
吸収用品試験
以下の試験は、選択されて例示された吸収用品上で行われた。吸収用品の詳細は、下記に詳述する。
【００９４】
吸収用品の製品での空気および蒸気透過性試験
蒸気透過性試験を用いて、通気性吸収用品の蒸気移動性を量示する。
【００９５】
蒸気透過性試験方法の基本原理
この試験の基本原理は、吸収用品の水蒸気移動の程度を量示することである。用いる試験方法は、標準的なもので、すなわちＡＳＴＭＥ９６−８０、Ｐｒｏｃｅｄｕｒｅ Ｂ、２３℃でのＷａｔｅｒ Ｍｅｔｈｏｄである。試験は、気温２３℃、相対湿度（ＲＨ；ｒｅｌａｔｉｖｅ ｈｕｍｉｄｉｔｙ）５０％で２４時間維持される、気温／湿度の安定した実験室内で行なう。
【００９６】
蒸気透過性の値は、損失重量をサンプルホルダーの面積で割ってさらに１日分に見積もった（ｑｕｏｔｅｄ ｐｅｒ ｄａｙ）ものとして、決定される。
すなわち、蒸気透過性＝損失重量（ｇ）／（０．００３ｍ２／２４ｈｒｓ）
【００９７】
空気透過性試験
空気透過性試験を用いて、循環／交換空気に対する吸収構造体の能力を査定する。
【００９８】
空気透過性試験方法の基本原理
この試験の基本原理は、空気の通過に対する吸収用品の抵抗を評価することにある。この試験では、標準条件（２３℃／相対湿度５０％）のもとで、任意の大きさの吸収用品を通って流れる空気の容量（もしくは量）を測定する。この試験に用いる器具は：スイスのＴｅｘＴｅｓｔ ＡＧ製のＡｉｒ Ｐｅｒｍｅａｂｉｌｉｍｅｔｅｒ ＦＸ３３００である。
【００９９】
サンプルは、測定の開始前に少なくとも４時間、試験環境で平衡状態にしておく。吸収用品（測定ヘッドが５ｃｍ２を越える大きさ）を、製造者の指示通りに前記の器具に置く。吸引ポンプを１２１０ｋＰａの圧力を生じさせるべくセットして、これによって、サンプル層もしくはサンプル構造体を通して空気を吸引する。そしてこの器具によって、空気の流れの容量、およびサンプルを含有するオリフィスと測定ヘッドを通過したときの圧損を測定する。最終的にこの器具は、リットル／ｍ２／ｓの単位で空気透過性値を出す。
【０１００】
リ・ウエット試験
本明細書で行うリ・ウエット試験は、吸収用品分野では標準的なものである。リ・ウエット試験方法によって、圧力下でトップシートを通る排出液体量の指標が与えられる。
【０１０１】
リ・ウエット試験方法の基本原理
このことから、リ・ウエット試験方法を用いて、吸収製品の装着者がわ表面に関して、その製品のドライ感を査定する。リ・ウエット試験方法を、バックシートの開放性に関してその製品のドライ感を査定する他の試験方法（空気および蒸気透過性試験）と組み合わせると、この吸収製品の全体的ドライ感を表すことができる。
【０１０２】
このリ・ウエット試験に適用される試験溶液は、上記のＰａｐｅｒ Ｉｎｄｕｓｔｒｙ Ｆｌｕｉｄ（ＰＩＦ）をベースとしている。
【０１０３】
装置
１）Ｓｃｈｉｅｉｃｈｅｒ＆Ｓｃｈｕｅｌｌ（ドイツ）から入手できる吸取り紙。
Ｓ ＆ Ｓ Ｒｕｎｄｆｉｌｔｅｒ ／ Ｄｕｒｃｈｍｅｓｓｅｒ １５０ｍｍ． Ｎｏ．：５９７、参照番号： ３１１８１２
２）中程度の撓み性のある気泡体で下方表面を覆われた４２００ｇのウエイト。ウエイトも気泡体も共に、薄いしなやかなプラスチックフィルムで覆われて、耐水性を維持している。このウエイトは、検査中に６ｃｍ×１０ｃｍの表面が吸収用品に接触できるような大きさでなければならない。吸収用品にかかる圧力＝７０ｇ／ｃｍ２。
３）６ｃｍ×１０ｃｍの透明アクリル樹脂板（７ｍｍ厚さ）で、テンプレートの中心に３ｃｍ×４ｃｍの孔を有するもの。
４）９０秒間に７ｍｌの再現性速度（ｒｅｐｒｏｄｕｃｉｂｌｅ ｒａｔｅ）で、試験流体を装填できるビュレット。
５）小数第４位まで読み取り可能な化学てんびん。
【０１０４】
サンプル製造／測定
被査定吸収用品をパッケージから取り出し、この吸収用品を平らな実験表面に置き、そして試験液滴下用ビュレットの真下に吸収用品の中心が来るようにする。透明アクリル樹脂板をその（吸収用品の）表面に置き、ＰＩＦ試験液を、透明アクリル樹脂板の孔に対応して露出された域に装填する。９０秒経って、７ｍｌのＰＩＦがサンプルに添加されたら、２０分に設定された電子計数装置を作動する。この待機時間のあいだに、フィルター紙のディスク７枚重ねを、化学てんびんで重さを量って、記録しておく。
【０１０５】
２０分後、透明アクリル樹脂板をどかし、フィルター紙のディスク７枚重ねを査定中の吸収用品の中心に位置させ、それからウエイトをフィルター紙の７枚重ねにゆっくりおろす。吸収用品とフィルター紙の７枚重ねに、１５秒間、ウエイトの圧力をかけたままとし、このあと、ウエイトを注意深くどかして、フィルター紙の７枚重ねの重さを再びはかる。重さの差（ほとんどミリグラム）を、リ・ウエット値として記録する。この試験は少なくとも１０サンプルで繰り返し、適切で正確な測定を確実に行う。
【０１０６】
撓み性試験および厚さ試験
撓み性試験および厚さ試験方法の基本原理
撓み性試験を行って、断面における、吸収製品の撓み性もしくは剛性を量示する。これまで、撓み性試験方法では、吸収製品のドレープ性（曲がり能力）を測定するようにして、または縦方向および横方向の両方向での剛性の組合わせを測定するようにして、吸収製品の撓み性の量を示していた。そしてこれまでの大抵の撓み性試験は、試験結果の範囲内でその吸収製品の設計変更を行い、これをベースにして、この吸収製品の有益性を確立しようとしてきた。いっぽう本明細書で用いる撓み性試験は、動的剛性の測定（変形させる力対変形距離）であって、これよって、横方向の変形に対する吸収製品の抵抗力が決定される。剛性値が高くなればなるほど、その吸収製品は、装着者のももの内側の敏感な肌に押し付けられて、身体を様々に動かす間に不快感を与えることが、多くなる。
【０１０７】
装置
１）気候的コントロールされたラボ
２３℃および５０％の相対湿度維持
２）イギリスＩｎｓｔｒｏｎ Ｌｉｍｉｔｅｄ、６０２１型
データロギング用のＲＳ２３２インターフェイスを搭載した標準ＩＢＭに対する、インターフェイスとして使う。
データは距離と力値（ｆｏｒｃｅ ｖａｌｕｅ）としてＩＢＭコンピュータに送信する。
【０１０８】
データは標準マイクロソフトエクセルのワークシートへ読み込んで分析する。
ロードセル＝１０Ｎ
最初のクランプ離間距離＝５０ｍｍ
最後のクランプ離間距離＝２５ｍｍ
サンプルを圧縮する距離＝２５ｍｍ
圧縮速度＝１００ｍｍ／１ｍｉｎ．
３）厚さ測定器具；日本、Ｍｉｔｕｔｏｙｏ Ｉｎｓｔｒｕｍｅｎｔｓ  ５４３−６０１Ｂ型
厚さは、６．２ｇ／ｃｍ２の圧をかける直径が４０ｍｍの円形測定脚部を備えた精密なデジタル測定器具（±０．０２ｍｍ）を使って測定する。
【０１０９】
サンプル製造
撓み性試験および厚さ試験は、吸収製品について、どのような方法を経ても（ｉｎ ａｌｌ ｗａｙｓ）同一となる吸収製品の最終形態において行われ、さらにひとりの消費者が装着や査定を行う吸収製品の同一バッチ上で行われると好ましい。
【０１１０】
生理ナプキンや軽い失禁の用具の場合、製品をパッケージから出し、剥離紙もすべてはがすことになっている。なおこの剥離紙は、吸収用品をパンティーや他の衣服に付けるのに用いた接着剤を、保持するのに使用するものである。接着剤が付けられている表面が露出している（すなわちパンティー固着用接着剤）場合は、接着剤表面にタルカムパウダーを軽くはたいておけば、接着性を発揮させないようにできる。
【０１１１】
厚さ測定
吸収製品の平均的な厚さを、最初に決定する。本質的に平らである吸収製品の場合、製品の代表的なポイント（少なくとも５箇所）の厚さを測定してその平均値を決定する。しかし、たとえば中心が比較的厚く端が比較的薄いといった、複雑形状の吸収製品の場合、カリパー器具の測定フットの小さいもの（測定圧力が６．２ｇ／ｃｍ２に保たれる）を用いて、少なくとも１０箇所の測定ポイントを確実に使って、吸収製品の平均厚さをより正確に決定するようにしている。
【０１１２】
撓み性の測定
吸収製品を、インストロン試験機の両クランプのあいだに垂直に付ける。クランプの位置は、クランプどうしの離間が５０ｍｍのところから（製品を横切る方向に）圧縮を開始できるようになっている。両クランプは、２５ｍｍにわたってサンプルを圧縮し、したがって、最後のクランプどうしの離間が２５ｍｍとなる。試験機の詳細は上述のとおりである。
【０１１３】
インストロン試験機は、最後のクランプの離間（ｍｍ）およびこの離間の達成のためにかかった力を記録し、このデータを、ＲＳ２３２インターフェイスを経由して、マイクロソフトのウィンドウズ（登録商標）３．１およびマイクロソフトのエクセルのバージョン４．０を搭載したＩＢＭコンピュータへ送信する。前記の力と距離とのデータは、エクセルソフトウェアーにロードされ、２５ｍｍの圧縮の１サイクルを経て、平均の力の測定値が決定される。
【０１１４】
同じタイプの１０個のサンプルについて測定を行い、そのサンプルの代表的な剛性値を確実に決定できるようにする。
【０１１５】
縁部の撓み性測定
縁部の撓み性の測定は、撓み性の測定に関して既述したものと、次の異なる点を除いて、同じ手順に従い同じ試験機を使用している。
【０１１６】
サンプル製造（異なる点）：
サンプルを圧縮しないようにしながら、この吸収製品の長手方向の中心線に沿って、はさみを使って、サンプルを２等分に切る。さらに、サンプルを圧縮しないようにしながら、この吸収製品の吸収コアの長手方向縁部より外側に出ている材料はすべて、はさみを使って、裁ち落としてとり除く。
【０１１７】
縁部の撓み性測定試験の方法（異なる点）：
上記吸収製品のサンプルを、インストロン試験機の底部クランプのあいだに垂直に付ける。いっぽう、上部のクランプを、平らな円形スチールプレートに置き換える。なお、このスチールプレートの大きさは、直径３８ｍｍ、厚さ１８ｍｍである。このスチールプレートの底面には折畳み（ｆｏｌｄｉｎｇ）ガイド（長さ１０ｍｍ、高さ５ｍｍ）を有して、圧縮の垂直方向の軸上にサンプルを確実に維持するようにしている。そしてこのスチールプレートは、コントロールされた方法でサンプルを変形し始める。この平らなスチールプレートの底面は、前述の長手方向の吸収コア縁部と接触している。そして、底部のクランプと平らなスチールプレートとは、離間２５ｍｍのところから（製品を横切る方向に）圧縮を開始できるようになっている。クランプとスチールプレートとは１６ｍｍにわたってサンプルを圧縮し、したがって、最後のクランプの離間が９ｍｍとなる。
【０１１８】
前述の撓み性測定の場合のように、インストロン試験機は底部のクランプと上部の平らなスチールプレートの最後の離間（ｍｍ）およびこの離間の達成のためにかかった力を記録し、このデータを、ＲＳ２３２インターフェイスを経由して、マイクロソフトのウィンドウズ（登録商標）３．１およびマイクロソフトのエクセルのバージョン４．０を搭載したＩＢＭコンピュータへ送信する。前記の力と距離とのデータは、エクセルソフトウェアーにロードされ、１６ｍｍの圧縮の１サイクルを経て、平均の力の測定値が決定される。
【０１１９】
同じタイプの１０個のサンプルについて測定を行い、そのサンプルの代表的な剛性値を確実に決定できるようにする。
【０１２０】
これまで述べた規定や試験方法は、修正感覚指数と縁部撓み性の測定を除いて、ＥＰ−Ａ−０８１３８４９で記述されたものと、同じか、あるいは実質的に同様である。
【０１２１】
ただし、縁部撓み性の測定は、吸収製品の長手方向の縁部での（より特定化すると、吸収コアの長手方向の縁部での）、吸収製品の撓み性や吸収製品の剛性を量示することにより深く特定化されており、いっぽうで、撓み性の測定は、吸収用品の中心部を横切る方向での、吸収製品の撓み性や吸収製品の剛性を量示することにより深く特定化されていることについて、注目すべきである。結局、本明細書で用いる縁部撓み性試験は、動的剛性の測定（変形させる力、対、変形距離）を行うものであるが、この測定は、横切る方向での変形に対する吸収製品の抵抗力を決定するばかりでなく、吸収コアの縁部での吸収製品の撓み性や吸収製品の剛性も考慮したものとなっている。その結果として、縁部撓み性の測定は、吸収製品縁部が装着者のももの内側の敏感な肌に押し付けられることにより、身体を様々に動かす間に不快感を与えることと、より深い関係を有する。撓み性の値および縁部撓み性の値は、いずれもｌ．５Ｎよりも小さくなっているべきである。
【０１２２】
実施例
本発明の下記実施例では、本発明による通気性バックシートを組み込んだ生理ナプキンを製造した。下記「異なる点」を除いてこの本発明のナプキンは、市場で入手できる、たとえばドイツのＰｒｏｃｔｅｒ ＆ Ｇａｍｂｌｅ ＧｍｂＨ製の生理ナプキンＡｌｗａｙｓ Ｕｌｔｒａ Ｎｏｒｍａｌサイズのものと同一である。この引用生理ナプキンは、そのバックシートが従来の不透過性のポリエチレンフィルムからできているので、通気性ナプキンではない。
【０１２３】
異なる点
本発明の実施例における通気性バックシートは、２層から成る多層構造である。第１層は吸収コアに直接、接触して位置づけられている。さらに第１層は成形された穿孔フィルムであり、より詳しくは、液体不透過性の高分子フィルムから成る、弾性を有する立体ウエブで、このフィルムの有する孔は、この低密度ポリエチレンからできているフィルム平面に垂直ではなくこのフィルム平面に対して９０°より小さい角度を成して配列された毛管を、形成している。このフィルムは、製造コードＴＣ２１０９７として、オランダのＴｒｅｄｅｇａｒ Ｆｉｌｍ Ｐｒｏｄｕｃｔｓ Ｂ．Ｖ．から供給されたものである。このフィルムを吸収コアに接合するのに、熱溶融型接着剤を４本の長手方向に延びた細い線状に塗布している。詳しくは、この４本の接着剤の線は、２本ずつが吸収コアの長手方向の両方の側部に塗布されたものである。さらにこの２本のうち、第１の接着剤の線が、吸収コアの細くなった部分（すなわち吸収コアの中央部分で、本発明の場合、その幅は、上記のＡｌｗａｙｓ Ｕｌｔｒａ Ｎｏｒｍａｌサイズのものと同様、およそ６５ｍｍである）において、吸収コアの縁部から内側に６ｍｍ入っており、そして第２の接着剤の線は、第１の線より内側にさらに１２ｍｍ入っている。各接着剤の線の幅はおよそ０．８ｍｍで、またこの接着剤は、熱溶融型接着剤として、イタリアの会社Ｓａｖａｒｅ’ Ｉ．Ｃ． Ｓｒｌ．によって製造コードＰＭ１７として供給されたものである。この第１フィルム層は少なくとも吸収コアの周縁まで、もしくは数ミリメートル外側に延びている。
【０１２４】
使用に際して、直接、装着者のパンティーに接触することになる、最も底にあたる層（衣服がわ層）（通気性バックシートの第２層）は、ドイツのＣｏｒｏｖｉｎ ＧｍｂＨ （ＢＢＡ Ｇｒｏｕｐ）によって製造コードＶ８／６として製造された、合成不織布のラミネートから成る。この不織布ラミネートは、１６ｇ／ｍ２坪量の不織布繊維層と１１．５ｇ／ｍ２坪量の溶融吹込み不織布繊維層とから複合されている。不織布ラミネートはサーモシール可能（ｔｈｅｒｍｏｓｅａｌａｂｌｅ）で、疎水性処理がしてある（ｈａｓ ａｎ ｈｙｄｒｏｐｈｏｂｉｃ ｔｒｅａｔｍｅｎｔ）。この第２不織布バックシート層を、熱溶融型接着剤を上記の４本の接着剤の線とは別に、あらたに４本の線状に塗布して、第１バックシート層に接合する。この接着剤は上述と同じ方法で製造され位置づけられている。この不織布ラミネートは、溶融吹込み繊維層が第１バックシート層と接触するように適応されている（ｏｒｉｅｎｔｅｄ）。
【０１２５】
この不織布ラミネートは、トップシートと同じ程度に、第１フィルム層よりも吸収コアよりも外側に延びている。トップシートと不織布ラミネートは、生理ナプキンの全外周に、従来からのひだ付け方法でサーモシールして、上記のＡｌｗａｙｓ Ｕｌｔｒａ Ｎｏｒｍａｌサイズのものと同様、一定の幅の周縁ひだ付けを形成している。
【０１２６】
吸収製品を、ドイツの会社のＦｕｌｌｅｒ ＧｍｂＨによって製造コードＬｕｎａｔａｃ ＨＬ２２３８Ｘとして供給される接着剤によって、パンティに付ける。この熱溶融接着剤は、およそ２７ｇ／ｍ２の坪量で、そして先に引用したＡｌｗａｙｓ Ｕｌｔｒａ Ｎｏｒｍａｌそれぞれのサイズのパンティ取付け手段と同じ大きさで、つまり幅がおよそ５７ｍｍで長さがおよそ１７１ｍｍの長方形のパターンで、不織布ラミネート（の繊維不織布層から成る外がわ表面）に直接コーティングすることにより、塗布する。
【０１２７】
ＥＰ−Ａ−０８１３８４９の実施例２ａとは異なり、こうしてできた通気性生理ナプキンは、本発明のすべての数値的要求性能をはるかに越えている。特に、本発明の生理ナプキンは、本明細書で示した各試験方法によって、以下の結果を得た。
空気透過性：８１０ｌ／ｍ２／ｓ
蒸気透過性：９６０ ｇ／ｍ２／２４ｈｒ
撓み性：０．３５Ｎ
厚さ：３．０ ｍｍ
有効通気性：１１６３
リ・ウエット試験値：８ｍｇ
感覚指数：１１０７
ドライ指数：１４５
縁部の撓み性：０．６１ Ｎ
修正感覚指数：６３５
１５ｍｌ装填したときの（通気性バックシートの）液体透過性：０．１６ｇより小さい比較して、ＥＰ−Ａ−０８１３８４９の実施例２ａで述べた生理ナプキンは、液体透過性試験で使用ミスを起こしている。
【０１２８】
さらにＥＰ−Ａ−０８１３８４９の実施例２ａによれば、使用に際して、直接、装着者のパンティーに接触することになる最も底にあたる層（衣服がわ層）を構成する不織布の全坪量が、４８ｇ／ｍ２の坪量になっている。本発明による吸収製品の第２バックシート層を構成する繊維不織ウエブの全坪量は、わずかに２７．５ｇ／ｍ２である。このことも認識しておくべきである。
【国際公開パンフレット】
2004538018.tif 000002
2004538018.tif 000003
2004538018.tif 000004
2004538018.tif 000005
2004538018.tif 000006
2004538018.tif 000007
2004538018.tif 000008
2004538018.tif 000009
2004538018.tif 000010
2004538018.tif 000011
2004538018.tif 000012
2004538018.tif 000013
2004538018.tif 000014
2004538018.tif 000015
2004538018.tif 000016
2004538018.tif 000017
2004538018.tif 000018
2004538018.tif 000019
2004538018.tif 000020
2004538018.tif 000021
2004538018.tif 000022
2004538018.tif 000023
2004538018.tif 000024
2004538018.tif 000025
2004538018.tif 000026
2004538018.tif 000027
2004538018.tif 000028
2004538018.tif 000029
2004538018.tif 000030
2004538018.tif 000031
2004538018.tif 000032
2004538018.tif 000033
2004538018.tif 000034
2004538018.tif 000035
2004538018.tif 000036
2004538018.tif 000037
【国際調査報告】
2004538018.tif 000038
2004538018.tif 000039
2004538018.tif 000040